КЕРАМИЧЕСКАЯ МАССА ДЛЯ ИЗГОТОВЛЕНИЯ ИЗРАЗЦОВ
CERAMIC PASTE FOR MANUFACTURE OF GLAZED TILES

Изобретение касается производства печных изразцов.
Известна керамическая масса для изготовления изразцов, включающая, вес.ч.: тугоплавкая (Летгайнская) глина 2-16; молотый шамот 1-15 [1].
Задачей изобретения является повышение термостойкости изразцов.
Технический результат достигается тем, что керамическая масса для изготовления изразцов, включающая тугоплавкую глину, молотый шамот, дополнительно содержит мелкий кварцевый песок и волластонит при следующем соотношении компонентов, мас.%: тугоплавкая глина 60-65; молотый шамот 5-10; мелкий кварцевый песок 15-20; волластонит 10-15.
В таблице приведены составы керамической массы, а также термостойкость полученных из нее изразцов.
Таблица
Компоненты
Составы, мас.%
1
2
3
Тугоплавкая глина
60
62,5
65
Молотый шамот
10
7,5
5
Мелкий кварцевый песок
20
17,5
15
Волластонит
10
12,5
15
Термостойкость (нагрев до 200°C охлаждение в воде), циклы
~20
~20
~20
Для приготовления керамической массы могут быть использованы тугоплавкие глины любых месторождений.
Компоненты дозируют в требуемых количествах. Шамот и волластонит предварительно измельчают до получения частиц размером не более 2 мм. Компоненты смешивают, смесь увлажняют до 19-23% и формуют из нее изразцы, которые обжигают при температуре 1200-1250°C. На поверхность обожженных изразцов наносят слой глазури и обжигают при температуре 1000-1100°C. Возможно декорирование поверхности изразцов керамическими красками.
Источники информации
1. Гехт Г. Керамика - Л. - М.: Главная редакция химической литературы, 1938. - С. 248.